(57)【特許請求の範囲】
【請求項１】
ニッケルを含む金属塩水溶液、マンガンを含む金属塩水溶液、苛性ソーダ水溶液及び酸化剤、又は、ニッケル及びマンガンを含む金属塩水溶液、苛性ソーダ水溶液並びに酸化剤を混合し、温度が６０〜８０℃で、ｐＨが８．５〜１０．０で、かつ、ＯＲＰが０．１５〜０．２０Ｖ  ｖｓ  ＳＨＥにて、ニッケル−マンガン複合オキシ水酸化物を晶析することを特徴とする、化学組成式がＮｉ０．２５＋αＭｎ０．７５−αＯＯＨ（但し、−０．０２５≦α≦０．０２５である）で表され、かつ、水酸化カドミウム構造の単一結晶相であるニッケル−マンガン複合オキシ水酸化物の製造法。
【請求項２】
ニッケルを含む金属塩水溶液、マンガンを含む金属塩水溶液、苛性ソーダ水溶液、酸化剤を反応容器に連続で供給し、かつ、得られたニッケル−マンガン複合オキシ水酸化物を反応容器から連続で抜き出すことを特徴とする請求項１に記載のニッケル−マンガン複合オキシ水酸化物の製造法。
【発明の詳細な説明】
【技術分野】
【０００１】
本発明は、化学組成式がＮｉ０．２５＋αＭｎ０．７５−αＯＯＨ（但し、−０．０２５≦α≦０．０２５である）で表され、かつ、水酸化カドミウム構造の単一結晶相からなるニッケル−マンガン複合オキシ水酸化物の製造法に関する。本発明で得られるニッケル−マンガン複合オキシ水酸化物は、リチウム二次電池の正極材料として適するリチウム−ニッケル−マンガン系複合酸化物の原料に好適である。
【背景技術】
【０００２】
スピネル型構造のリチウム−ニッケル−マンガン系複合酸化物は５Ｖ級リチウム二次電池用正極活物質として注目されている。リチウム−ニッケル−マンガン系複合酸化物はニッケルとマンガンとが規則配列した超格子構造である。この物質の製造方法としては、ニッケル源、マンガン源を混合し焼成する固相反応法やニッケル及びマンガンを含有する複合水酸化物や複合オキシ水酸化物を前駆体とする製造方法がある。ニッケル及びマンガンを含有する複合水酸化物や複合オキシ水酸化物は、金属がより均一に分布しているため、ニッケルとマンガンの規則配列を前提とした場合、好ましい前駆体といえる。
【０００３】
従来、酸化剤を用いた共沈法により得られた、化学組成式がＮｉ０．２５＋αＭｎ０．７５−αＯＯＨ（但し、−０．０２５≦α≦０．０２５である）で表されるニッケル−マンガン複合オキシ水酸化物が開示された（特許文献１）。当該ニッケル−マンガン複合オキシ水酸化物は、水酸化カドミウム構造の単一結晶相である特徴を有し、大気中で安定であり、共沈、洗浄、乾燥といった一般的な工程でマンガン成分の偏析を生じない優れた前駆体である旨が開示されている。
【０００４】
前記ニッケル−マンガン複合オキシ水酸化物を実用化する場合、出来るだけ安価な設備で効率よく製造することが望まれ、反応容器に原料を連続的に供給し、かつ、反応器から製造物を連続的に抜き出す、所謂、連続法が好ましい。
【０００５】
特許文献１に記載された製造方法で連続法を実施した場合、得られたニッケル−マンガン複合物は、水酸化カドミウム構造の単一結晶相のみでなく、他の結晶相との混合物となる場合があり、連続法で安定的に単一結晶相を得るための改良が望まれていた。
【先行技術文献】
【特許文献】
【０００６】
【特許文献１】ＷＯ２０１５／００８８６３
【発明の概要】
【発明が解決しようとする課題】
【０００７】
本発明は、化学組成式がＮｉ０．２５＋αＭｎ０．７５−αＯＯＨ（但し、−０．０２５≦α≦０．０２５である）で表され、かつ、水酸化カドミウム構造の単一結晶相であるニッケル−マンガン複合オキシ水酸化物を、従来法では困難であった連続法で安定的に製造し得る、ニッケル−マンガン複合オキシ水酸化物の製造法を提供することを目的とする。
【課題を解決するための手段】
【０００８】
発明者らは、ニッケル−マンガン複合オキシ水酸化物の製造方法に関し、鋭意検討した結果、本発明を完成するに至った。すなわち、本発明は、ニッケルを含む金属塩水溶液、マンガンを含む金属塩水溶液、苛性ソーダ水溶液及び酸化剤、又は、ニッケル及びマンガンを含む金属塩水溶液、苛性ソーダ水溶液並びに酸化剤を混合し、温度が６０〜８０℃で、ｐＨが８．５〜１０．０で、かつ、ＯＲＰが０．１５〜０．２１Ｖ  ｖｓ  ＳＨＥにて、ニッケル−マンガン複合オキシ水酸化物を晶析することを特徴とする、化学組成式がＮｉ０．２５＋αＭｎ０．７５−αＯＯＨ（但し、−０．０２５≦α≦０．０２５である）で表され、かつ、水酸化カドミウム構造の単一結晶相であるニッケル−マンガン複合オキシ水酸化物の製造法である。
【０００９】
以下、本発明について詳細に説明する。
【００１０】
本発明のニッケル−マンガン複合オキシ水酸化物の製造法は、ニッケルを含む金属塩水溶液、マンガンを含む金属塩水溶液、苛性ソーダ水溶液及び酸化剤を混合することで、ニッケル−マンガン複合オキシ水酸化物が晶析する。
【００１１】
本発明のニッケル−マンガン複合オキシ水酸化物の製造法では、例えば、一定の容積を持つ反応容器に、ニッケルを含む金属塩水溶液、マンガンを含む金属塩水溶液、苛性ソーダ水溶液及び酸化剤を混合し、ニッケル−マンガン複合オキシ水酸化物を得、反応容器が一定液面となった時点で供給を止め、一定時間後に生成したニッケル−マンガン複合オキシ水酸化物の全量を一括で抜き出すことが可能である（バッチ法）。
【００１２】
しかし、連続で供給し、生成したニッケル−マンガン複合オキシ水酸化物を連続で抜き出す連続法は、設備コストが安価であるなど、好ましい方法である。
【００１３】
以下、連続法での製造法を例に、本発明をさらに詳細に説明する。
【００１４】
本発明は、ニッケルを含む金属塩水溶液、マンガンを含む金属塩水溶液、苛性ソーダ水溶液及び酸化剤を反応容器に連続で供給し、かつ、混合し、ニッケル−マンガン複合オキシ水酸化物が晶析したニッケル−マンガン複合オキシ水酸化物スラリーを得る。該ニッケル−マンガン複合オキシ水酸化物スラリーは反応容器から連続で抜き出し、ろ過、水洗、乾燥を行い、ニッケル−マンガン複合オキシ水酸化物を得る。
【００１５】
目的とするニッケル−マンガン複合オキシ水酸化物をより得やすくするためには、ニッケルを含む金属塩水溶液と、マンガンを含む金属塩水溶液の供給比率は、ニッケルとマンガンのモル比が、０．２５＋α：０．７５−α（但し、−０．０２５≦α≦０．０２５である）とすればよい。
【００１６】
ニッケルを含む金属塩水溶液とマンガンを含む金属塩水溶液の供給方法は、特に制限はなく、ニッケル塩を溶解した金属塩水溶液と、マンガン塩を溶解した金属塩水溶液を製造し、各々の金属塩水溶液を一定比率で反応容器に投入することが可能である。この際、各金属塩水溶液は反応容器の個別の場所に投入して良いが、同じ場所に投入することが好ましく、特に好ましくは、反応容器投入前にニッケルを含む金属塩水溶液とマンガンを含む金属塩水溶液を混合する。ニッケルを含む金属塩水溶液とマンガンを含む金属塩水溶液を混合する方法は、ニッケルを含む金属塩水溶液とマンガンを含む金属塩水溶液を混合用の容器に入れ、撹拌機などで撹拌し、均一化すればよく、また、ラインミキサーを用いて混合し均一化することも好ましい。
【００１７】
本発明のニッケル−マンガン複合オキシ水酸化物の別の製造法は、ニッケル及びマンガンを含む金属塩水溶液、苛性ソーダ水溶液並びに酸化剤を混合することで、ニッケル−マンガン複合オキシ水酸化物が晶析する。ニッケル塩とマンガン塩を、ニッケルとマンガンのモル比が０．２５＋α：０．７５−α（但し、−０．０２５≦α≦０．０２５である）で溶解したニッケル塩とマンガン塩の混合水溶液を製造し、該ニッケル塩とマンガン塩の混合水溶液を反応容器に供給しても良い。
【００１８】
本発明のニッケル−マンガン複合オキシ水酸化物の製造法は、苛性ソーダ水溶液を反応容器に供給することが必須である。苛性ソーダ水溶液としては、例えば、水酸化ナトリウム、水酸化リチウム、水酸化カリウム等の水溶液があげられる。苛性ソーダ水溶液の濃度に特に制限はないが、得られる本発明のニッケル−マンガン複合オキシ水酸化物スラリーのスラリー濃度を高く維持して生産効率が良好となり、ろ過工程の負荷が軽減でき、さらに、苛性供給速度の許容誤差を広くでき、安定製造や製造コストが良好となるため、好ましくは、１〜４８ｗｔ％であり、より好ましくは、１０〜３０ｗｔ％である。苛性ソーダ水溶液は、例えば、固形状水酸化ナトリウムを水溶させたものや食塩電解から生成した水酸化ナトリウム水溶液を濃度調製したもの等を用いることができる。
【００１９】
苛性ソーダ水溶液は、ニッケル−マンガン複合オキシ水酸化物を晶析し、ニッケル−マンガン複合オキシ水酸化物スラリー液を得ることが可能であれば、その供給量は特に制限はないが、通常、ニッケル−マンガン複合オキシ水酸化物スラリー液のｐＨが８．５〜１０．０になるように供給する。このｐＨ範囲を逸脱すると、ニッケル−マンガン複合オキシ水酸化物が晶析できない場合がある。好ましくは、ｐＨが８．９〜９．５になるように苛性ソーダ水溶液を供給する。
【００２０】
本発明は、酸化剤を反応容器に供給することが必須である。酸化剤は、前記金属塩水溶液中のＮｉイオンとＭｎイオンを酸化するために用いられる。本発明で使用する酸化剤は、ＮｉイオンとＭｎイオンを酸化できれば、その他の制約は特にない。経済性から、通常、酸素含有ガス、過酸化水素水等が好ましく用いられ、酸素含有ガスとしては、例えば、空気、純酸素、酸素と不活性ガス（例えば、窒素）との混合気等があげられる。これらのうち、特に、空気が好ましい。コンプレッサー等を用いて空気を反応容器に供給すればよい。
【００２１】
本発明で用いられる反応容器は、ニッケルを含む金属塩水溶液、マンガンを含む金属塩水溶液、苛性ソーダ水溶液及び酸化剤、又は、ニッケル及びマンガンを含む金属塩水溶液、苛性ソーダ水溶液並びに酸化剤が供給でき、これらを均一に混合可能であればよい。混合は、通常、撹拌機を用い一定の回転数で撹拌すればよい。
【００２２】
得られた本発明のニッケル−マンガン複合オキシ水酸化物スラリーは連続で抜き出す。抜き出す方法は特に制限はないが、反応容器の液量を一定量に維持するように抜き出すことが好ましい。例えば、液面が一定高さを超えると、液面を超えた液が自重で排出される、所謂、オーバーフロー形式が簡便であり、特に好ましい。勿論、液面を常時計測し、液面が一定になるようにポンプでスラリーを抜き出すことも好ましく適用可能である。
【００２３】
本発明は、ニッケルを含む金属塩水溶液及びマンガンを含む金属塩水溶液、又は、ニッケル及びマンガンを含む金属塩水溶液を中和すると共に、ＮｉイオンとＭｎイオンを酸化することで、目的とするニッケル−マンガン複合オキシ水酸化物が製造される。
【００２４】
金属イオンの価数は、水溶液のｐＨと酸化還元電位（以下、ＯＲＰという）で変化するため、所望のニッケル−マンガン複合オキシ水酸化物を安定的に晶析するためには、一定温度、一定ｐＨ、一定ＯＲＰを維持し、ニッケルを含む金属塩水溶液、マンガンを含む金属塩水溶液、苛性ソーダ水溶液及び酸化剤、又は、ニッケル及びマンガンを含む金属塩水溶液、苛性ソーダ水溶液並びに酸化剤を混合することが必須である。
【００２５】
すなわち、本発明のニッケル−マンガン複合オキシ水酸化物の製造法では、ニッケルを含む金属塩水溶液、マンガンを含む金属塩水溶液、苛性ソーダ水溶液及び酸化剤、又は、ニッケル及びマンガンを含む金属塩水溶液、苛性ソーダ水溶液並びに酸化剤を混合後のスラリー液が、温度が６０〜８０℃、ｐＨが８．５〜１０．０、ＯＲＰが０．１５〜０．２１Ｖ  ｖｓ  ＳＨＥでニッケル−マンガン複合オキシ水酸化物を晶析することが必須である。この範囲を逸脱すると、目的とするニッケル−マンガン複合オキシ水酸化物が安定して得られない。なお、Ｖ  ｖｓ  ＳＨＥは、電位を標準水素電極（ＳＨＥ）基準で示すことを意味する。以下では、簡単のために酸化還元電位の値を単にＶで記載する場合もあるが、本願で記載した電位（Ｖ）は、全てＳＨＥ基準である。
【００２６】
温度は、金属塩水溶液の酸化反応が進みやすく、ニッケル−マンガン複合オキシ水酸化物の安定連続生産を可能とするため、６０〜８０℃であり、６０℃未満の場合は、酸化反応が進行し難くなり、８０℃を超える場合は、加温のエネルギーコストが多大となり、また、反応器の腐食が生じやすい。生産効率の観点から、温度は６５〜７５℃が好ましい。
【００２７】
ｐＨは、ニッケルを含む金属塩水溶液とマンガンを含む金属塩水溶液、又は、ニッケル及びマンガンを含む金属塩水溶液の供給量と苛性ソーダ水溶液の供給流量の比率により制御可能である。これらの供給量は、本発明のニッケル−マンガン複合オキシ水酸化物の製造量に直結するため、通常、これらの供給量を所望の流量に設定し、ニッケル−マンガン複合オキシ水酸化物スラリーのｐＨが所定の値になるよう、苛性ソーダ水溶液の供給流量を調整する。ｐＨが８．５未満の場合は、α型オキシ水酸化物やスピネル型酸化物の混合相となり、目的のニッケル−マンガン系複合オキシ水酸化物が析出せず、ｐＨが１０．０を超える場合は、水酸化カドミウム型構造以外の結晶相となり、微細粒子となりやすく、濾過・洗浄効率が低く、これにより著しく製造効率が低くなる。高い製造効率での製造を可能とするため、ｐＨは９〜９．８が好ましい。
【００２８】
ＯＲＰが０．１５Ｖ  ｖｓ  ＳＨＥ未満の場合は、酸化が不十分となり、一方、０．２１Ｖ  ｖｓ  ＳＨＥを超える場合は、酸化が過剰となり、何れの場合も本発明のオキシ水酸化物が得られない。ＯＲＰは、酸化剤の供給量で制御可能である。ニッケル−マンガン複合オキシ水酸化物スラリーのＯＲＰを計測し、ＯＲＰが所定の値になるよう酸化剤の供給量を調整する。ＯＲＰは市販のＯＲＰ計で測定すればよい。
【００２９】
本発明の特に好ましい酸化剤は空気であり、ＯＲＰは、酸化剤の供給量で制御可能であるが、発明者らは単に空気の供給量を定めただけでは本発明は成し得ないことを見出した。例えば、反応容器の撹拌する攪拌機の撹拌回転数が変わると、他の条件が同様でもＯＲＰが変化し、本発明の効果が発揮されない場合がある。
【００３０】
酸化剤である空気を含め、各原料の供給量が一定でも、撹拌回転数により何故ＯＲＰが変化するかは必ずしも明確ではないが、発明者らは次のように考えている。
【００３１】
空気の中の酸素ガスがニッケル−マンガン複合オキシ水酸化物スラリーに溶解し、溶存酸素がＮｉ及びＭｎを酸化する。一方、酸素ガスの溶存速度は、スラリーへの空気供給量以外に、温度、圧力、気泡表面積、溶存酸素移動速度等に影響を受ける。例えば、撹拌回転数が変化すると、気泡径等が変化するため、酸素溶存速度が変化し、結果、液中の酸素活量変化に伴いＯＲＰが変化すると推察している。
【００３２】
何れにせよ、単に一定量の酸化剤を加える従来の方法では、ニッケル−マンガン複合オキシ水酸化物を安定的に製造できず、本発明が提供する、温度が６０〜８０℃、ｐＨが８．５〜１０．０、ＯＲＰが０．１５〜０．２１Ｖ  ｖｓ  ＳＨＥでニッケル−マンガン複合オキシ水酸化物を晶析する製造法を用いることで、初めて、目的とするニッケル−マンガン複合オキシ水酸化物を安定的に製造可能となる。
【００３３】
以上の製造方法を適用することで、リチウム二次電池の正極として使用するリチウム−ニッケル−マンガン系複合酸化物の好適な原料が得られるが、得られたニッケル−マンガン複合オキシ水酸化物を苛性ソーダと接触させることで、ＳＯ４量が低く、リチウム−ニッケル−マンガン系複合酸化物に特に好適なニッケル−マンガン複合オキシ水酸化物が製造できる。
【００３４】
他の製造条件は特に制約はなく、従来公知の方法を適宜用いればよく、例えば、以下とすることができる。
【００３５】
本発明で用いるニッケルを含む金属塩水溶液とマンガンを含む金属塩水溶液との塩の種類に、特に制限はないが、原料コストや腐食性、安定性を考慮すると、硫酸ニッケル水溶液と硫酸マンガン水溶液を用いることが好ましい。
【００３６】
金属塩水溶液中のニッケル、マンガンの全金属の合計濃度（金属濃度）は任意であるが、金属濃度は生産性に影響を及ぼすため、１．０ｍｏｌ／Ｌ以上が好ましく、２．０ｍｏｌ／Ｌ以上がさらに好ましい。
【００３７】
本発明のニッケル−マンガン複合オキシ水酸化物の製造の際には、錯化剤を添加することができる。錯化剤を共存させると、ニッケルイオンの溶解度が増加し、粒子表面が円滑となり球形度が向上する。その結果、タップ密度が向上し易いといった利点がある。錯化剤としては、例えば、アミノ酸、アンモニウム塩、アンモニア等が例示される。アミノ酸としては、例えば、グリシン、アラニン、アスパラギン、グルタミン、リシン等が例示され、グリシンが特に好ましい。アンモニウム塩としては、例えば、硫酸アンモニウム、塩化アンモニウム、硝酸アンモニウム、炭酸アンモニウム等が例示され、硫酸アンモニウムが特に好ましい。アンモニアとしては、例えば、アンモニア水が例示される。
【００３８】
ニッケル−マンガン複合オキシ水酸化物を乾燥し、水分を除去する。乾燥方法としては、例えば、ニッケル−マンガン複合オキシ水酸化物を１１０〜１５０℃で２〜１５時間で乾燥すること等が挙げられる。
【００３９】
本発明のニッケル−マンガン複合オキシ水酸化物の製造法で得られたニッケル−マンガン複合オキシ水酸化物は、化学組成式がＮｉ０．２５＋αＭｎ０．７５−αＯＯＨ（但し、−０．０２５≦α≦０．０２５である）で表され、かつ、水酸化カドミウム構造の単一結晶相である。
【００４０】
本発明のニッケル−マンガン複合オキシ水酸化物の製造法で得られたニッケル−マンガン複合オキシ水酸化物は、リチウム−ニッケル−マンガン系複合酸化物の原料に好適である。該リチウム−ニッケル−マンガン系複合酸化物は、リチウム二次電池の正極材料に使用し得ることが知られている。
【００４１】
本発明の製造法で得られたニッケル−マンガン複合オキシ水酸化物を原料として、リチウム−ニッケル−マンガン系複合酸化物を製造する方法は特に制限はなく、リチウム源としてリチウム及びリチウム化合物の少なくとも１種を、本発明の製造法で得られたニッケル−マンガン複合オキシ水酸化物と混合し、次いで、焼成すればよい。
【００４２】
リチウム化合物は任意のものを用いることができ、水酸化リチウム、酸化リチウム、炭酸リチウム、ヨウ化リチウム、硝酸リチウム、シュウ酸リチウム及びアルキルリチウムの群から選ばれる１種以上が例示できる。好ましいリチウム化合物として、水酸化リチウム、酸化リチウム、炭酸リチウムが例示できる。
【００４３】
焼成は、５００〜１０００℃で、空気中、酸素中など各種の雰囲気で行えばよい。
【発明の効果】
【００４４】
化学組成式がＮｉ０．２５＋αＭｎ０．７５−αＯＯＨ（但し、−０．０２５≦α≦０．０２５である）で表され、かつ、水酸化カドミウム構造の単一結晶相であるニッケル−マンガン複合オキシ水酸化物を、従来法では困難であった連続法で安定的に製造し得る。
【００４５】
本発明が提供するニッケル−マンガン複合オキシ水酸化物の製造法で製造されるニッケル−マンガン複合オキシ水酸化物は、リチウム二次電池の正極として使用するリチウム−ニッケル−マンガン系複合酸化物の原料に、好適に用いられる。
【図面の簡単な説明】
【００４６】
【図１】実施例１のニッケル−マンガン複合オキシ水酸化物のＸＲＤパターンである。
【図２】実施例２のニッケル−マンガン複合オキシ水酸化物のＸＲＤパターンである。
【図３】実施例３のニッケル−マンガン複合オキシ水酸化物のＸＲＤパターンである。
【図４】実施例４のニッケル−マンガン複合オキシ水酸化物のＸＲＤパターンである。
【図５】比較例１のニッケル−マンガン複合物のＸＲＤパターンである。
【図６】比較例２のニッケル−マンガン複合物のＸＲＤパターンである。
【図７】比較例３のニッケル−マンガン複合物のＸＲＤパターンである。
【実施例】
【００４７】
以下、本発明を実施例により更に詳細に説明するが、これらに限定されるものではない。
【００４８】
＜ＯＲＰの測定＞
ＯＲＰデジタルコントローラー（ＮＯＲ−６８０Ｄ、株式会社日伸理化製）を用いてＯＲＰを測定した。
【００４９】
＜粉末Ｘ線回折測定＞
Ｘ線回折装置（試料水平型多目的Ｘ線回折装置、商品名：ＵｌｔｉｍａＩＶ、Ｒｉｇａｋｕ製）を使用し、試料の粉末Ｘ線回折測定を行った。線源にはＣｕＫα線（λ＝１．５４０５Å）を用い、測定モードはステップスキャン、スキャン条件は毎秒０．０４°、計測時間は８秒、及び、測定範囲は２θとして５〜９０°の範囲で測定した。
【００５０】
＜結晶相の同定＞
上記の条件のＸＲＤ測定で得られたＸＲＤパターンにおいて、２θ＝１９．０±０．５°にシャープなピークを有し、３６．９±１．５°にブロードなＸＲＤピークを有することをもって、水酸化カドミウム構造であるとした。最低角以外のピーク形状がブロードであるのは積層欠陥の影響である。
【００５１】
＜化学組成の測定＞
ニッケル−マンガン複合オキシ水酸化物中の化学組成の測定は、塩酸、過酸化水素の混合溶液に溶解させ、ニッケルはニッケル濃度計（Ｎｉ−５Ｚ、笠原理化工業株式会社製）により定量を行い、マンガンは電位差自動滴定装置（ＡＴ−６１０、京都電子工業株式会社製）により定量を行うことで、ニッケル−マンガン複合オキシ水酸化物中のＮｉとＭｎの比率を算出した。
【００５２】
実施例１
硫酸ニッケル及び硫酸マンガンを純水に溶解し、０．５ｍｏｌ／Ｌの硫酸ニッケル及び１．５ｍｏｌ／Ｌの硫酸マンガンを含む水溶液を得て、これを金属塩水溶液とした（ニッケルとマンガンのモル比（Ｎｉ：Ｍｎ）＝０．２５：０．７５で、金属塩水溶液中の全金属の合計濃度は２．０ｍｏｌ／Ｌであった）。
【００５３】
グリシンを純水に溶解し、０．２３ｍｏｌ／Ｌのグリシン水溶液を得た。
【００５４】
内容積１０Ｌの反応容器に純水をオーバーフローレベルまで投入後、撹拌機で撹拌回転数８００ｒｐｍにて撹拌しながら７０℃まで昇温、維持した。なお、当該反応容器は液量６Ｌを超えるとオーバーフローにより液が排出される構造である。
【００５５】
前記金属塩水溶液、前記グリシン水溶液を反応容器に添加した。また、酸化剤として空気を供給速度１．２ＮＬ／ｍｉｎで反応容器中にバブリングした。金属塩水溶液及び空気供給の際、ｐＨが９．０となるように、２０ｗｔ％の水酸化ナトリウム水溶液（苛性ソーダ水溶液）を断続的に添加し、ニッケル−マンガン複合オキシ水酸化物スラリーを製造し、オーバーフロー方式で連続的に反応容器から排出した。
【００５６】
この時の供給速度は、金属塩水溶液が０．３６Ｌ／Ｈ、グリシン水溶液が０．１６Ｌ／Ｈで、水酸化ナトリウム水溶液は平均０．２４Ｌ／Ｈであり、平均滞在時間（反応容器液体積／供給速度合計）＝８Ｈであった。また、供給したニッケルとグリシンのモル比は、グリシン／Ｎｉ＝０．２０ｍｏｌ／ｍｏｌであった。
【００５７】
反応装置内のニッケル−マンガン複合オキシ水酸化物スラリーのＯＲＰは、反応開始直後は０．２２Ｖを示したが、経時的に低下し、反応開始から４時間でほぼ一定となり、以降は０．１９Ｖで安定に推移した。
【００５８】
反応開始から５０時間経過後に、反応容器から排出されたニッケル−マンガン複合オキシ水酸化物スラリーを分取し、ろ過、洗浄後、１１５℃で５時間乾燥し、ニッケル−マンガン複合オキシ水酸化物（Ｎｉ０．２５Ｍｎ０．７５ＯＯＨ）を得た。
【００５９】
得られたニッケル−マンガン複合オキシ水酸化物のＸＲＤパターンは２θ＝１９．０°にシャープなピークを有し、２θ＝４０°以降にブロードなピークを有することから、その結晶構造は、積層欠陥を有する水酸化カドミウム構造の単一結晶相であった。
【００６０】
実施例２
前記金属塩水溶液を反応容器に添加し、同時に、酸化剤として空気を供給速度１．８ＮＬ／ｍｉｎで反応容器中にバブリングした。金属塩水溶液及び空気供給の際、ｐＨが９．２５となるように、２０ｗｔ％の水酸化ナトリウム水溶液（苛性ソーダ水溶液）を断続的に添加し、ニッケル−マンガン複合オキシ水酸化物スラリーを製造し、オーバーフロー方式で連続的に反応容器から排出した。
【００６１】
この時の供給速度は、金属塩水溶液が０．４５Ｌ／Ｈ、水酸化ナトリウム水溶液は平均０．２９Ｌ／Ｈであり、平均滞在時間＝８Ｈであった。なお、グリシン水溶液は供給しなかった。
【００６２】
上記以外は、実施例１と同様に実施した。
【００６３】
反応装置内のニッケル−マンガン複合オキシ水酸化物スラリーのＯＲＰは、反応開始直後は０．２３Ｖを示したが、経時的に低下し、反応開始から４時間でほぼ一定となり、以降は０．２０Ｖで安定に推移した。
【００６４】
反応開始から５０時間経過後に、反応容器から排出されたニッケル−マンガン複合オキシ水酸化物スラリーを分取し、ろ過、洗浄し、ニッケル−マンガン複合オキシ水酸化物の湿潤ケークを得た。
【００６５】
得られたニッケル−マンガン複合オキシ水酸化物の湿潤ケークを、１１５℃で５時間乾燥し、ニッケル−マンガン複合オキシ水酸化物（Ｎｉ０．２５Ｍｎ０．７５ＯＯＨ）を得た。
【００６６】
得られたニッケル−マンガン複合オキシ水酸化物のＸＲＤパターンは２θ＝１９．０°にシャープなピークを有し、２θ＝４０°以降にブロードなピークを有することから、その結晶構造は、積層欠陥を有する水酸化カドミウム構造の単一結晶相であった。
【００６７】
実施例３
ｐＨが９．５となるように、２０ｗｔ％の水酸化ナトリウム水溶液（苛性ソーダ水溶液）を断続的に添加した以外は実施例２と同様に、ニッケル−マンガン複合オキシ水酸化物スラリーを製造した。
【００６８】
反応装置内のニッケル−マンガン複合オキシ水酸化物スラリーのＯＲＰは、反応開始から４時間以降、０．１８Ｖで安定に推移した。
【００６９】
反応開始から５０時間経過後に、反応容器から排出されたニッケル−マンガン複合オキシ水酸化物スラリーを分取し、ろ過、洗浄、乾燥し得たニッケル−マンガン複合オキシ水酸化物のＸＲＤパターンは２θ＝１９．０°にシャープなピークを有し、２θ＝４０°以降にブロードなピークを有することから、その結晶構造は、積層欠陥を有する水酸化カドミウム構造の単一結晶相であった。
【００７０】
実施例４
ｐＨが９．７５となるように、２０ｗｔ％の水酸化ナトリウム水溶液（苛性ソーダ水溶液）を断続的に添加した以外は実施例２と同様に、ニッケル−マンガン複合オキシ水酸化物スラリーを製造した。
【００７１】
反応装置内のニッケル−マンガン複合オキシ水酸化物スラリーのＯＲＰは、反応開始から４時間以降、０．１７Ｖで安定に推移した。
【００７２】
反応開始から５０時間経過後に、反応容器から排出されたニッケル−マンガン複合オキシ水酸化物スラリーを分取し、ろ過、洗浄、乾燥し得たニッケル−マンガン複合オキシ水酸化物のＸＲＤパターンは２θ＝１９．０°にシャープなピークを有し、２θ＝４０°以降にブロードなピークを有することから、その結晶構造は、積層欠陥を有する水酸化カドミウム構造の単一結晶相であった。
【００７３】
比較例１
製造開始から７２時間経過後に、空気供給速度を１３．０ＮＬ／ｍｉｎに変更した以外は実施例１と同様の操作により、ニッケル−マンガン複合オキシ水酸化物スラリーを製造した。
【００７４】
空気供給速度変更後、ＯＲＰが上昇し、０．２２Ｖとなった。空気供給速度変更から２４時間経過後に、反応容器から排出されたニッケル−マンガン複合物スラリーを分取し、ろ過、洗浄、乾燥し得たニッケル−マンガン複合物のＸＲＤパターンは２θ＝１９．０°にシャープなピークを有し、２θ＝４０°以降にブロードなピークを有する積層欠陥を有する水酸化カドミウム構造と、水酸化カドミウム構造と異なる構造をもつニッケル−マンガン複合物との混合物であった。
【００７５】
比較例２
製造開始から７２時間経過後に、撹拌回転数を４００ｒｐｍに低下させた以外は実施例１と同様の操作により、ニッケル−マンガン複合オキシ水酸化物スラリーを製造した。
【００７６】
撹拌回転数低下後にＯＲＰが低下し、０．１２Ｖとなった。撹拌回転数低下から２４時間経過後に、反応容器から排出されたニッケル−マンガン複合物スラリーを分取し、ろ過、洗浄、乾燥し得たニッケル−マンガン複合物のＸＲＤパターンは２θ＝１９．０°にシャープなピークを有し、２θ＝４０°以降にブロードなピークを有する積層欠陥を有する水酸化カドミウム構造と、水酸化カドミウム構造と異なる構造をもつニッケル−マンガン複合物との混合物であった。
【００７７】
比較例３
ｐＨを８．３とした以外は実施例１と同様にニッケル−マンガン複合物を得た。
【００７８】
この時のＯＲＰは０．１６Ｖであった。
【００７９】
得られたニッケル−マンガン複合物のＸＲＤパターンは２θ＝１９．０°にシャープなピークが無く、水酸化カドミウム構造と異なるニッケル−マンガン複合物であった。
【産業上の利用可能性】
【００８０】
本発明のニッケル−マンガン複合オキシ水酸化物の製造法で得られたニッケル−マンガン複合オキシ水酸化物は、リチウム二次電池の正極活物質などに用いられるリチウム−ニッケル−マンガン系複合酸化物の原料に最適であり、そのリチウム−ニッケル−マンガン系複合酸化物を電池用正極として使用した高性能なリチウム二次電池を構成することが可能となる。
【図１】
0006665633.tif 000002
【図２】
0006665633.tif 000003
【図３】
0006665633.tif 000004
【図４】
0006665633.tif 000005
【図５】
0006665633.tif 000006
【図６】
0006665633.tif 000007
【図７】
0006665633.tif 000008